(57)【特許請求の範囲】
【請求項１】
タンタル粉末の製造方法であって、
１）  ＢＥＴが３．０から４．５ｍ２／ｇの一次タンタル粉末を提供する段階であって、任意選択で無機酸を使用して前記一次タンタル粉末を洗浄し、そして前記洗浄したタンタル粉末を乾燥する段階と、
２）  段階１）で得られた一次タンタル粉末を、接着剤として使用される水で予備凝集化処理に供し、そしてその後、上記予備凝集化タンタル粉末を真空熱処理炉内に供給して３から５ステージの凝集化を行う段階と、
３）  前記凝集化タンタル粉末を脱酸素化及び窒素ドーピング処理に供する段階であって、金属マグネシウムの小片又は合金マグネシウムの小片を前記凝集化タンタル粉末の脱酸素化に使用し、そして前記脱酸素化処理の間、リン当量がタンタル粉末の質量をベースとして５０から１５０ｐｐｍのリン酸二水素アンモニウム（ＮＨ４Ｈ２ＰＯ４）を任意選択で添加する段階と、
４）  前記脱酸素化及び窒素ドーピングされたタンタル粉末を洗浄し、そして乾燥して、最終的なタンタル粉末を得る段階と、
を含む方法。
【請求項２】
前記一次タンタル粉末が、フルオロタンタル酸カリウム（Ｋ２ＴａＦ７）をアルカリ金属ハロゲン化物中でナトリウムを用いて還元することにより製造される、請求項１に記載の方法。
【請求項３】
前記リン酸二水素アンモニウム（ＮＨ４Ｈ２ＰＯ４）が、８０から１２０ｐｐｍのリン当量を有する、請求項１又は２に記載の方法。
【請求項４】
前記段階１）で、フルオロタンタル酸カリウム（Ｋ２ＴａＦ７）とヨウ化カリウム（ＫＩ）の混合物をバッチ式でアルカリ金属ハロゲン化物の金属塩を充填した反応容器に添加する、請求項１から３のいずれかに記載の方法。
【請求項５】
フルオロタンタル酸カリウムとヨウ化カリウムを、１０〜２０：１の質量比で混合し、これに、粒子微細化剤の硫酸カリウム（Ｋ２ＳＯ４）及び／又はリン酸二水素アンモニウム（ＮＨ４Ｈ２ＰＯ４）をブレンドする、請求項４に記載の方法。
【請求項６】
無機酸が、塩酸及び／又は硝酸である、請求項１から５のいずれかに記載の方法。
【発明の詳細な説明】
【技術分野】
【０００１】
本発明は、レアメタル製錬分野に関し、そして特に、本発明は、コンデンサ（ｃａｐａｃｉｔｏｒｓ）を製造するためのタンタル粉末及びタンタル粉末を製造するための方法、並びにタンタル粉末から製造される焼結アノードに関する。
【背景技術】
【０００２】
タンタル粉末は、主にタンタルコンデンサを製造するために使用され、そして電子機器及び電子回路の小型化の要求に応じ、そして従来的な用途におけるタンタルコンデンサに対する積層セラミックコンデンサ（ＭＬＣＣ）及びアルミニウムコンデンサの競争に対処するため、市場には、より高い比キャパシタンス、より良好な耐圧性及びより良好な耐焼結性を有するタンタル粉末の要求がある。市販のタンタル粉末は、比キャパシタンスが８，０００から２００，０００μＦＶ／ｇの範囲を有し、そして最大の消費は、３０，０００から１００，０００μＦＶ／ｇのタンタル粉末に向けられており、そして比キャパシタンスが１２０，０００から２００，０００μＦＶ／ｇのタンタル粉末の消費量は未だ少ない。幾つかの文献には、比キャパシタンスが２００，０００μＦＶ／ｇより高いタンタル粉末が報告されているが、これは市販されていない。タンタル粉末の耐圧性及び耐焼結性を高めるために、一般的な操作には、焼結温度を高めること、焼結時間を長くすること、及び印加電圧を高くすることが含まれるが、焼結温度を高くすること及び焼結時間を長くすることにより比キャパシタンスを損失する結果となり、印加電圧を高くすることにより、残留電流が多くなる。
【０００３】
タンタル粉末を製造するために一般的に使用される方法は、フルオロタンタル酸カリウム（Ｋ２ＴａＦ７）をナトリウムを用いて還元することである。タンタル粉末の粒度又は比表面積は、希釈塩、例えば、ＫＣｌ、ＮａＣｌ、及びＫＦを添加することにより制御される。希釈塩の割合を高めると、得られるタンタル粉末は微細になり、即ち、得られるタンタル粉末の表面積が増加する。しかし、タンタル粉末の生産能力は、希釈塩の割合が高くなると共に次第に低下するであろう。産業上、フルオロタンタル酸カリウム（Ｋ２ＴａＦ７）のナトリウム還元を使用することにより、比キャパシタンスが１８，０００から７０，０００μＦＶ／ｇのコンデンサ粉末を製造するのが経済的である。比キャパシタンスが高いコンデンサを製造する必要がある場合には、より低い一次の微細さを有するタンタル粉末が必要であり、従って、フルオロタンタル酸カリウム（Ｋ２ＴａＦ７）を、希釈塩(例えば、ＫＣｌ、ＮａＣｌ及びＫＦ)の割合がより高い条件にて、ナトリウムを用いて還元すべきである。
【０００４】
現在、タンタル粉末は、フルオロタンタル酸カリウムのナトリウム還元により、そして酸化タンタルのマグネシウム還元により、主に製造されている。フルオロタンタル酸カリウムのナトリウム還元は、タンタル粉末の従来的な製造方法であり、そしてその方法には、十分に開発された方法であること及び高いマーケットシェアがあること、という利点があり、酸化タンタルのマグネシウム還元は、新規な製造方法であり、そしてこの方法により製造されたタンタル粉末は、市場で一定の割合をシェアしている。タンタル粉末の幾つかの他の製造方法も報告されており、例えば、ＴａＣｌ５をアルカリ金属及びアルカリ土類金属と反応させる方法、並びに酸化タンタルを希土類金属及び／又はレアメタルの水酸化物を用いて還元する方法がある。しかしながら、これらの方法により製造されるタンタル粉末は市販されていない。
【０００５】
中国特許第ＺＬ９８８０２４７３.Ｘ号（米国特許第ＵＳ６１９３７７９号としても公開されている）には、アルカリ及びフッ素を含まず、Ｄ−５０値（ＡＳＴＭ−Ｂ−２８８）に準拠して一次粒度が５０から３００ｎｍであり、そして二次粒度が１０μｍより大きいタンタル粉末が開示されており、これを、１１００から１３００℃で１０分間焼結し、そしてその後、１６Ｖの電圧を印加して、比キャパシタンスが１２０，０００から１８０，０００μＦＶ／ｇで、残留電流が２ｎＡ／μＦＶのコンデンサが得られる。また、当該特許には、ＴａＣｌ５を、不活性雰囲気中でアルカリ金属、アルカリ土類金属と反応させることにより、タンタル粉末を製造する方法が開示されている。
中国特許第ＺＬ９８８０２５７２．８号（米国特許第ＵＳ６２３８４５６号としても開示されている）には、アルカリ及びフッ素を含まず、一次粒度が１５０から３００ｎｍであり、そして二次粒度が５μｍより大きなタンタル粉末が開示されており、これを、１２００℃で１０分間焼結し、そしてその後、１６Ｖの電圧を印加して、比キャパシタンスが８０，０００から１２０，０００μＦＶ／ｇで、そして残留電流が５ｎＡ／μＦＶのコンデンサが得られる。また、当該特許には、フルオロタンタル酸カリウムを、金属ナトリウムを用いて還元することにより、タンタル粉末を製造する方法が開示されている。
【０００６】
日本国特許第ＪＰ４８２８０１６号（ＰＣＴ／ＪＰ０１／０６７６８、ＷＯ０２／１１９３２としても開示されている）には、フルオロタンタル酸カリウムを還元するために金属ナトリウムを使用してタンタル粉末を製造する方法が開示されており、そして当該特許により製造されたタンタル粉末は、比キャパシタンスが８０，０００から２５０，０００μＦＶ／ｇである。
ＷＯ２０１０／１４８６２７Ａ１国際公開パンフレット（ＰＣＴ／ＣＮ２０１０／０００４１４）には、３段階の還元を用いる高キャパシタンスコンデンサ用のタンタル粉末の製造方法が開示されているが、ここでは、酸化タンタルは希土類金属及び／又は希土類金属の水酸化物を用いて還元され、そして当該方法により、比キャパシタンスが１００，０００から４００，０００μＦＶ／ｇのタンタル粉末を製造することができる。
上記特許には、以下の欠点があり、従って、そこでの対応する方法には、実際的な使用に際して一定の限界がある。
【０００７】
中国特許第ＺＬ９８８０２４７３.Ｘ号（米国特許第ＵＳ６１９３７７９号としても公開されている）において製造されるタンタル粉末は、粒度が低く、耐焼結性に乏しく、且つ印加電圧が低い。
中国特許第ＺＬ９８８０２５７２．８号（米国特許第ＵＳ６２３８４５６号としても開示されている）において製造されるタンタル粉末は、比キャパシタンスが低く、且つ残留電流が多い。
日本国特許第ＪＰ４８２８０１６号（ＰＣＴ／ＪＰ０１／０６７６８、ＷＯ０２／１１９３２としても開示されている）の方法では、ナトリウムを添加する前、希釈塩の量がフルオロタンタル酸カリウム（Ｋ２ＴａＦ７）の量よりも４０から１０００倍多いので、この方法は経済的ではない。加えて、当該特許には、当該方法により製造されたタンタル粉末の比キャパシタンスは開示されているが、このタンタル粉末の残留電流は開示されていない。
ＷＯ２０１０／１４８６２７Ａ１国際公開パンフレット（ＰＣＴ／ＣＮ２０１０／０００４１４）におけるタンタル粉末の製造方法には、原料のタンタル粉末の品質に対する要件が厳しいので、得られたタンタル粉末の特性は酸化タンタルに依存することになる。更に、当該方法は、フルオロタンタル酸カリウムのナトリウム還元よりももっと複雑である。
【発明の概要】
【発明が解決しようとする課題】
【０００８】
上記欠点に鑑みて、本発明の目的は、比キャパシタンスが高く且つ印加電圧（２０Ｖ）が高い耐焼結性タンタル粉末を提供することであり；本発明の別の目的は、タンタル粉末の経済的な製造方法を提供することであるが、ここで、フルオロタンタル酸カリウムの量に対する希釈塩の量の比は、４〜１０：１であり、本発明の更なる目的は、タンタル粉末から製造された焼結アノードの漏れ電流が少なくなるように改良されたタンタル粉末を提供することである。
更に、本発明は、上記タンタル粉末を製造する方法に関する。
【課題を解決するための手段】
【０００９】
本発明は、上記目的の１つ以上を達成するために、平均フィッシャーサブシーブサイズ（ＦＳＳＳ）が１．２から３．０μｍ、好ましくは１．５から２．０μｍであり、標準シーブメッシュでの測定により、７５％を超える（好ましくは８０％を超える）タンタル粉末が＋３２５メッシュの粒度を有するタンタル粉末、及び前記タンタル粉末を製造する方法を提供する。
好ましくは、本発明にて提供されるタンタル粉末は、６０μｍより大きい粒度分布Ｄ５０を有する。
好ましくは、本発明のタンタル粉末を１２００℃で２０分間焼結し、そしてその後２０Ｖの電圧を印加することにより製造して得られるコンデンサアノードは、比キャパシタンスが１４０，０００から１８０，０００μＦＶ／ｇであり、且つ残留電流が１．０ｎＡ／μＦＶ未満である。
【００１０】
本発明にて提供されるタンタル粉末の好ましい実施態様では、タンタル粉末は、酸素量が７，０００から１２，０００ｐｐｍ、好ましくは９，０００から１１，０００ｐｐｍである。ある実施態様では、タンタル粉末は、窒素含有量が１５００から２５００ｐｐｍ、好ましくは２０００から２２００ｐｐｍである。更なる実施態様では、タンタル粉末は、リン含有量が１１０から１８０ｐｐｍ、好ましくは１４０から１６０ｐｐｍである。
より好ましい実施態様では、タンタル粉末は、アルカリ土類金属含有量が１５ｐｐｍ未満、好ましくは１２ｐｐｍ未満である。
更に、本発明は、以下の段階、即ち、
１）ＢＥＴが３．０から４．５ｍ２／ｇの一次タンタル粉末を提供する段階、
２）段階１）で得られた一次タンタル粉末を予備凝集化に供し、そしてその後、前記予備凝集化タンタル粉末を真空熱処理炉に供給して、３ステージ（ｓｔａｇｅ）から５ステージの凝集化を行う段階、
３）前記凝集化タンタル粉末を脱酸素化及び窒素ドーピングに供する段階、及び
４）前記脱酸素化及び窒素ドーピングされたタンタル粉末を洗浄し且つ乾燥して、タンタル粉末生成物を得る段階、
を含むタンタル粉末の製造方法を提供する
【００１１】
好ましくは、段階１）では、アルカリ金属ハロゲン化物の希釈塩と共に、フルオロタンタル酸カリウム（Ｋ２ＴａＦ７）を還元するために金属ナトリウムを使用することにより製造されるタンタル粉末は、一次タンタル粉末として使用される。希釈塩は、通常、一度に添加されるが、添加回数は制限されない。より好ましくは、ナトリウム還元の間、フルオロタンタル酸カリウム（Ｋ２ＴａＦ７）とヨウ化カリウム（ＫＩ）の混合物をバッチ式でアルカリ金属ハロゲン化物の金属塩を含有する反応容器に添加する（即ち、１回よりも多く添加される）。各バッチでは、フルオロタンタル酸カリウムを添加した後、対応する化学量論比における金属ナトリウム（ここで、金属ナトリウムの化学量論比は、ちょうどその時に添加されるフルオロタンタル酸カリウムの量に応じて計算される）は添加され、その反応をアルゴン雰囲気中で８００から８６０℃の温度にて行う。副生成物を反応混合物から分離した後、一次タンタル粉末を提供する。最も好ましくは、段階１）には更に、一次タンタル粉末をｐＨ３〜５の無機酸水溶液を用いて洗浄し、そしてその後、それを、脱イオン水を用いて洗浄し、そして乾燥する段階が含まれる。
【００１２】
好ましくは、アルカリ金属ハロゲン化物には、塩化カリウム（ＫＣｌ）、塩化ナトリウム（ＮａＣｌ）、フッ化カリウム（ＫＦ）又はこれらの混合物が含まれ、無機酸には、塩酸及び／又は硫酸が含まれ、好ましくは、塩酸である。
当該技術においてよく知られているように、添加されるフルオロタンタル酸カリウムの量が多い程、得られる一次粉末の粒度は高くなる；即ち、添加されるフルオロタンタル酸カリウムの量が少ない程、得られる一次粉末の粒度は低くなる。これにより、段階１）では、一次タンタル粉末の粒度は、各バッチで添加されるフルオロタンタル酸カリウムの量を調整することにより調整することができ、同時に、フルオロタンタル酸カリウムと金属ナトリウムがバッチ式で添加される方法では、希釈塩の消費量を経済的なレベルに維持することができる。本発明では、累積的に添加されるアルカリ金属ハロゲン化物に対するフルオロタンタル酸カリウムの質量比は、１：（４〜１０）に制御されるが、ここでアルカリ金属ハロゲン化物は、ヨウ化カリウムを除く、希釈塩としてのアルカリ金属ハロゲン化物を言う。
【００１３】
段階１）では、好ましくは、フルオロタンタル酸カリウムとヨウ化カリウムを（１０〜２０）：１の質量比で混合し、これに、粒子微細化剤、即ち、硫酸カリウム（Ｋ２ＳＯ４）及び／又はリン酸二水素アンモニウム（ＮＨ４Ｈ２ＰＯ４）をブレンドする。この操作により、反応中生成されたばかりの一次粒子の凝縮化を効果的に回避することができる。
好ましくは、段階２）では、凝集化は、８００から１２００℃、好ましくは９００から１０５０℃の温度で行われる。
段階２）では、予備凝集化の間、水を接着剤として使用する。出願人は驚くべきことに、本発明の凝集化は、有害な超微細なタンタル粉末を効果的になくすことができることを見出した。ここで、「超微細なタンタル粉末」の用語は、粒径が≦０．０５μｍのタンタル粉末を指す。
【００１４】
例えば、段階３）では、金属マグネシウムの小片又はマグネシウム合金の小片を、凝集化タンタル粉末の脱酸素化に使用することができる。好ましくは、脱酸素化処理の間、リン酸二水素アンモニウム（ＮＨ４Ｈ２ＰＯ４）を、脱酸素化処理の間に粒子間の過剰な焼結を回避するために添加し、これにより、タンタル粉末粒子の有効な表面を維持する。リン酸二水素アンモニウムは加熱されると分解するので、上記作用を果たすものは元素リンであることを理解すべきである。これにより、リン酸二水素アンモニウムの量は、リン当量、即ち、リン酸二水素（アンモニウム中に含有されるリン元素の量をいう。
段階３）では、窒素ドーピング処理は、例えば中国特許第ＺＬ２００８１０００２９３０．５号に記載の方法に従って行うことができる。
【００１５】
好ましくは、タンタル粉末をある温度に保持することが完了した後、不動態化処理を行うために、タンタル粉末を周囲温度に冷却する間、空気を断続的に何度も供給するが、これは、空気を供給すると、タンタル粉末の表面が酸化されて、熱を放出し、そして、空気を断続的に供給することにより、放出される熱を制御することができるからである。本発明の好ましい実施態様では、無機酸と過酸化水素の混合水溶液を、段階３）で得られたタンタル粉末を洗浄するために使用し、これにより、残留するマグネシウム及び酸化マグネシウムの反応副生成物を除去する。好ましくは、使用する無機酸は、塩酸、硝酸、又は塩酸と硝酸の混合物である。
本発明の別の好ましい実施態様では、段階４）で得られたタンタル粉末を、水圧を利用して分離して、その中の５μｍ未満の粒度を有する微細なタンタル粉末を除去することができる。好ましくは、水圧分離は水（好ましくは、脱イオン水）を使用することにより行って、タンタル粉末をすすぐか、又は市販の水圧分離装置を使用して行う。
【００１６】
好ましくは、タンタル粉末生成物中に残留する非常に微細過ぎるタンタル粉末による、タンタル粉末から製造したアノードの残留電流への影響を回避するために、微細なタンタル粉末を、水圧分離手段により可能な限り徹底的に分離すべきである。一般的に、タンタル粉末の電気伝導率が＜５０μｓ／ｃｍとなるまで、タンタル粉末をすすぐために、脱イオン水を使用することができる。
本発明において提供するタンタル粉末は、比キャパシタンスが１４０，０００から１８０，０００μＦＶ／ｇであり且つ残留電流が１ｎＡ／μＦＶ未満である電解コンデンサのアノードを製造するのに特に適している。例えば、コンデンサアノードは、本発明において提供するタンタル粉末を１２００℃で２０分間焼結し、そしてタンタル粉末に２０Ｖの電圧を印加することにより、製造することができる。
【００１７】
本発明の有利な効果は、以下の態様において主に具体化される。
１．本発明のタンタル粉末から製造した焼結アノードは、比キャパシタンスが高く且つ残留電流が低い。
２．本発明の製造方法は、十分に開発されており、そしてアルカリ金属ハロゲン化物に対するフルオロタンタル酸カリウムの質量比が改良されているので、当該製造方法は非常に経済的である。
【実施例】
【００１８】
本発明を更に説明するために、以下の例を提供して、本発明の好ましい実施態様を説明し、そして本発明の目的、特徴及び利点を明らかに示すことができる。しかし、これらの記載は、本発明の特徴及び利点を更に説明するためにのみ使用するものであり、本発明を限定するためではない。例において、特定の条件を明記していない場合、その例は、製造者により提案された従来の条件（単数又は複数）に従って行われる。製造者が明記されない全ての試薬又は装置の場合、それは市場で入手できる従来の製品である。
【００１９】
説明を目的として、成分量及び反応条件を示すために使用される特許請求の範囲及び明細書における全ての数値は、特に断りがない限り、「約」の言葉を用いて修飾されるべきであると理解すべきである。従って、以下の明細書の説明及び特許請求の範囲に記載の全ての数的パラメータは、およその値であり、それらは、特に断りがない限り、発明が達成しようとする必要な特性に応じて変化するであろう。少なくとも且つ意図することなく、特許請求の範囲に均等論が適用されることを排除するものではなく、且つ各数的パラメータは、少なくとも報告された有効数字の桁数（ｄｉｇｉｔ  ｃａｐａｃｉｔｙ）及び通常の端数を切り上げる技術に従って説明されるべきである。
本発明では、メッシュを使用して粉末の粒度を表す場合、記号「＋」及び「−」は、それぞれ当該メッシュを有する篩を介して「通過する」又は「通過しない」を表す。例えば、「−６０−メッシュ」は、６０−メッシュの篩を介して通過することを表し、そして「＋２００−メッシュ」は、２００−メッシュの篩を介して通過しないことを表す。
タンタル粉末の不純物量の分析は、国家標準ＧＢ／Ｔ１５０７６．１から１５０７６．１５に準拠してなされ、そして物性の分析は、業界標準ＹＳ／Ｔ５７３−２００７に準拠してなされる。タンタル粉末の漏れ電流とキャパシタンスの測定は、国家標準ＧＢ／Ｔ３１３７に準拠して行われる。
実施例１
【００２０】
段階１）
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを、秤量し且つ混合し、そしてその後、得られた混合物を、反応器に充填する。続いて、反応器を加熱炉内で加熱し、そして温度が８５０℃に上昇した後、混合物を攪拌し且つその温度を３０分間保持する。その後、５ｋｇのフルオロタンタル酸カリウム、２５０ｇのヨウ化カリウム及び５０ｇの硫酸カリウムからなる混合物を、上記反応混合物に添加する。反応温度が８５０℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８５０℃に再び上昇した後、対応する化学量論比で金属ナトリウムを添加する。この添加手順を９回繰返す。反応完了後、反応混合物を８３０℃の温度で１０分間保持し、そしてその後、攪拌を停止し、そして反応混合物を周囲温度に冷却する。
【００２１】
反応生成物を反応混合物から取り出し、そして反応副生成物を分離する。ｐＨ値が３の塩酸水溶液を使用して得られた一次タンタル粉末を洗浄し且つ精製し、そしてその後、一次タンタル粉末を、脱イオン水を用いて洗浄しそして乾燥する。
一次タンタル粉末の分析データを以下に示す：
比表面積（ＢＥＴ、窒素ガス吸着）：３．０５ｍ２／ｇ
酸素：                            １．０％
窒素：                            ３１５ｐｐｍ
カリウム：                        ３２ｐｐｍ
ナトリウム：                      ＜２ｐｐｍ
カルシウム：                      ＜１ｐｐｍ
マグネシウム：                    ＜１ｐｐｍ
【００２２】
段階２）
段階１）で得られた一次タンタル粉末を、接着剤として脱イオン水を使用して予備凝集化処理に供する。予備凝集化タンタル粉末をるつぼに充填し、そしてその後、その充填したるつぼを真空熱処理炉内に配置して、５ステージの凝集化処置を行う、即ち、炉を真空にし、そして温度を８００℃に上昇させ、そしてその後、その温度を１時間保持し；更に、温度を１０００℃に上昇させ、そしてその温度を１時間保持し；更に、温度を１０５０℃に上昇させ、そしてその温度を３０分間保持し；更に、温度を１１００℃に上昇させ、そしてその温度を３０分間保持し；そして更に、温度を１１８０℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を用いて篩にかける。
【００２３】
段階３）
段階２）で得られたタンタル粉末に、タンタル粉末の質量をベースとして３．０％の量でマグネシウムの小片、及びリン酸二水素アンモニウム（リン当量はタンタル粉末の質量をベースとして１２０ｐｐｍである）を添加し、そしてそれらを均一に混合する。その後、混合物を、カバーを有するるつぼ内に配置する。この後、るつぼを、アルゴン保護反応器内に配置し、そして温度が８４０度に到達した後、その温度を２時間保持する。反応器を１８０℃に冷却し、そして温度が一定になった後、窒素ガスをそれに供給し、反応器内の圧力を０．１５ＭＰａにする。この温度を１８０℃±５℃に制御し、そして８時間保持する。温度を保持した後、反応器を周囲温度に冷却し、空気を断続的に数回供給して、不動態化処理を行い、そしてその後、得られたタンタル粉末を取り出す。
段階４）
【００２４】
段階３）で得られたタンタル粉末に、１０％の硝酸及び０．５％の過酸化水素の混合水溶液を添加して、タンタル粉末を２時間、攪拌しながら洗浄し、残留する金属マグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、溶液の電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を用いて篩にかけて、タンタル粉末生成物を得る。
実施例２
段階１）
【００２５】
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを秤量し、そして混合し、そしてその後、得られた混合物を反応器内に充填する。続いて、反応器を加熱炉内で加熱し、そして温度が８５０℃に上昇した後、混合物を攪拌し且つその温度を３０分間保持する。その後、５ｋｇのフルオロタンタル酸カリウム、２５０ｇのヨウ化カリウム、５００ｇの硫酸カリウム及び０．４ｇのリン酸二水素アンモニウムからなる混合物を、上記反応混合物に添加する。反応温度が８５０℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８５０℃に再び上昇した後、対応する化学量論比の金属ナトリウムを添加する。この添加手順を９回繰返す。反応完了後、反応混合物を８３０℃の温度で１０分間保持し、そしてその後、攪拌を停止し、そして反応混合物を周囲温度に冷却する。
【００２６】
反応生成物を反応混合物から取り出し、そして反応副生成物を分離する。ｐＨ値が３の塩酸水溶液を使用して得られた一次タンタル粉末を洗浄し且つ精製し、そしてその後、一次タンタル粉末を脱イオン水を用いて洗浄しそして乾燥する。
一次タンタル粉末の分析データを以下に示す：
比表面積（ＢＥＴ、窒素ガス吸着）：３．２０ｍ２／ｇ
酸素：                            １．０５％
窒素：                            ３４０ｐｐｍ
カリウム：                        ３６ｐｐｍ
ナトリウム：                      ＜２ｐｐｍ
カルシウム：                      ＜１ｐｐｍ
マグネシウム：                    ＜１ｐｐｍ
【００２７】
段階２）
段階１）で得られた一次タンタル粉末を、接着剤として脱イオン水を使用して、予備凝集化処理に供する。予備凝集化タンタル粉末をるつぼ中に充填し、そしてその後、その充填したるつぼを真空熱処理炉内に配置して、５ステージの凝集化処置を行う、即ち、炉を真空にし、そして温度を８００℃に上昇させ、そしてその後、その温度を１時間保持し；更に、温度を１０００℃に上昇させ、そしてその温度を１時間保持し；更に、温度を１０５０℃に上昇させ、そしてその温度を３０分間保持し；更に、温度を１１００℃に上昇させ、そしてその温度を３０分間保持し；そして更に、温度を１１８０℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を用いて篩にかける。
【００２８】
段階３）
段階２）で得られたタンタル粉末に、タンタル粉末の質量をベースとして３．０％の量でマグネシウムの小片、及びリン酸二水素アンモニウム（リン当量はタンタル粉末の質量をベースとして８０ｐｐｍである）を添加し、そしてそれらを均一に混合する。その後、混合物を、カバーを有するるつぼ中に配置する。この後、るつぼを、アルゴン保護反応器内に配置し、そして温度が８４０℃に到達した後、その温度を２時間保持する。反応器を１８０℃に冷却し、そして温度が一定になった後、窒素ガスをそれに供給し、反応器内の圧力を０．１５ＭＰａにする。この温度を１８０℃±５℃に制御し、そして８時間保持する。この温度保持の後、反応器を周囲温度に冷却し、空気を繰返し供給して、不動態化処理を行い、そしてその後、得られたタンタル粉末を取り出す。
【００２９】
段階４）
段階３）で得られたタンタル粉末に、１０％の硝酸及び０．５％の過酸化水素の混合水溶液を添加して、タンタル粉末を２時間、攪拌しながら洗浄し、残留するマグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、溶液の電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を介して通過させて、タンタル粉末生成物を得る。
実施例３
【００３０】
段階１）
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを秤量し、そして混合し、そしてその後、得られた混合物を反応器内に充填する。続いて、反応器を加熱炉内で加熱し、そして温度が８３０℃に上昇した後、混合物を攪拌し且つその温度を３０分間保持する。その後、５ｋｇのフルオロタンタル酸カリウム、３５０ｇのヨウ化カリウム及び５０ｇの硫酸カリウム（Ｋ２ＳＯ４）からなる混合物を上記反応混合物に添加する。反応温度が８３０℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８３０℃に再び上昇した後、対応する化学量論比で金属ナトリウムを添加する。この添加手順を９回繰返す。反応完了後、反応混合物を８２０℃の温度で１０分間保持し、そしてその後、攪拌を停止し、そして反応混合物を周囲温度に冷却する。
【００３１】
反応生成物を反応混合物から取り出し、そして反応副生成物を分離する。ｐＨ値が３の塩酸水溶液を使用して、得られた一次タンタル粉末を洗浄し且つ精製し、そしてその後、一次タンタル粉末を、脱イオン水を用いて洗浄しそして乾燥する。
一次タンタル粉末の分析データを以下に示す：
比表面積（ＢＥＴ、窒素ガス吸着）：３．５０ｍ２／ｇ
酸素：                            １．１５％
窒素：                            ３８０ｐｐｍ
カリウム：                        ３９ｐｐｍ
ナトリウム：                      ＜２ｐｐｍ
カルシウム：                      ＜１ｐｐｍ
マグネシウム：                    ＜１ｐｐｍ
【００３２】
段階２）
段階１）で得られた一次タンタル粉末を、接着剤として脱イオン水を使用して、予備凝集化処理に供する。予備凝集化タンタル粉末をるつぼ内に充填し、そしてその後、その充填したるつぼを真空熱処理炉内に配置して、５ステージの凝集化処置を行う、即ち、炉を真空にし、そして温度を８００℃に上昇させ、そしてその後、その温度を１時間保持し；更に、温度を１０００℃に上昇させ、そしてその温度を１時間保持し；更に、温度を１０５０℃に上昇させ、そしてその温度を３０分間保持し；更に、温度を１１００℃に上昇させ、そしてその温度を３０分間保持し；そして更に、温度を１１８０℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を用いて篩にかける。
【００３３】
段階３）
段階２）で得られたタンタル粉末に、タンタル粉末の質量をベースとして３．５％の量でマグネシウムの小片、及びリン酸二水素アンモニウム（リン当量はタンタル粉末の質量をベースとして１４０ｐｐｍである）を添加し、そしてそれらを均一に混合する。その後、混合物を、カバーを有するるつぼ中に配置する。この後、るつぼを、アルゴン保護反応器内に配置し、そして温度が８４０℃に到達した後、その温度を２時間保持する。反応器を１８０℃に冷却し、そして温度が一定になった後、窒素ガスをそれに供給し、反応器内の圧力を０．１８ＭＰａにする。この温度を１８０℃±５℃に制御し、そして８時間保持する。この温度保持の後、反応器を周囲温度に冷却し、空気を繰返し供給して、不動態化処理を行い、そしてその後、得られたタンタル粉末を取り出す。
【００３４】
段階４）
段階３）で得られたタンタル粉末に、１０％の硝酸及び０．５％の過酸化水素の混合水溶液を添加して、タンタル粉末を２時間、攪拌しながら洗浄し、残留するマグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、溶液の電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を用いて篩にかけて、タンタル粉末生成物を得る。
実施例４
【００３５】
段階１）
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを秤量し、そして混合し、そしてその後、得られた混合物を反応器内に充填する。続いて、反応器を加熱炉内で加熱し、そして温度が８３０℃に上昇した後、混合物を攪拌し且つ温度を３０分間保持する。その後、５ｋｇのフルオロタンタル酸カリウム、２５０ｇのヨウ化カリウム、５０ｇの硫酸カリウム（Ｋ２ＳＯ４）及び０．５ｇのリン酸二水素アンモニウムからなる混合物を上記反応混合物に添加する。反応温度が８３０℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８３０℃に再び上昇した後、対応する化学量論比の金属ナトリウムを添加する。この添加手順を９回繰返す。反応完了後、反応混合物を８２０℃の温度で１０分間保持し、そしてその後、攪拌を停止し、そして反応混合物を周囲温度に冷却する。
【００３６】
反応生成物を反応混合物から取り出し、そして反応副生成物を分離する。ｐＨ値が４の塩酸水溶液を使用して得られた一次タンタル粉末を洗浄し且つ精製し、そしてその後、一次タンタル粉末を、脱イオン水を用いて洗浄しそして乾燥する。
一次タンタル粉末の分析データを以下に示す：
比表面積（ＢＥＴ、窒素ガス吸着）：３．６６ｍ２／ｇ
酸素：                            １．１８％
窒素：                            ４２０ｐｐｍ
カリウム：                        ４１ｐｐｍ
ナトリウム：                      ＜２ｐｐｍ
カルシウム：                      ＜１ｐｐｍ
マグネシウム：                    ＜１ｐｐｍ
【００３７】
段階２）
段階１）で得られた一次タンタル粉末を、接着剤として脱イオン水を使用して予備凝集化処理に供する。予備凝集化タンタル粉末をるつぼ内に充填し、そしてその後、その充填したるつぼを真空熱処理炉内に配置して、５ステージの凝集化処置を行う、即ち、炉を真空にし、そして温度を８００℃に上昇させ、そしてその後、その温度を１時間保持し；更に、温度を１０００℃に上昇させ、そしてその温度を１時間保持し；更に、温度を１０５０℃に上昇させ、そしてその温度を３０分間保持し；更に、温度を１１００℃に上昇させ、そしてその温度を３０分間保持し；そして更に、温度を１１８０℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を用いて篩にかける。
【００３８】
段階３）
段階２）で得られたタンタル粉末に、タンタル粉末の質量をベースとして３．５％の量でマグネシウムの小片、及びリン酸二水素アンモニウム（リン当量はタンタル粉末の質量をベースとして１００ｐｐｍである）を添加し、そしてそれらを均一に混合する。その後、混合物を、カバーを有するるつぼ中に配置する。この後、るつぼを、アルゴン保護反応器内に配置し、そして温度が８４０℃に到達した後、その温度を２時間保持する。反応器を１８０℃に冷却し、そして温度が一定になった後、窒素ガスをそれに供給し、反応器内の圧力を０．１８ＭＰａにする。この温度を１８０℃±５℃に制御し、そして８時間保持する。この温度保持の後、反応器を周囲温度に冷却し、空気を断続的に供給して、不動態化処理を行い、そしてその後、得られたタンタル粉末を取り出す。
【００３９】
段階４）
段階３）で得られたタンタル粉末に、１０％の硝酸及び０．５％の過酸化水素の混合水溶液を添加して、タンタル粉末を２時間、攪拌しながら洗浄し、残留するマグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、溶液の電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を用いて篩にかけて、タンタル粉末生成物を得る。
実施例５
【００４０】
段階１）
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを秤量し、そして混合し、そしてその後、得られた混合物を反応器内に充填する。続いて、反応器を加熱炉内で加熱し、そして温度が８３０℃に上昇した後、混合物を攪拌し且つその温度を３０分間保持する。その後、３ｋｇのフルオロタンタル酸カリウム、２５０ｇのヨウ化カリウム及び５０ｇの硫酸カリウム（Ｋ２ＳＯ４）からなる混合物を上記反応混合物に添加する。反応温度が８３０℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８３０℃に再び上昇した後、対応する化学量論比の金属ナトリウムを添加する。この添加手順を１１回繰返す。反応完了後、反応混合物を８２０℃の温度で１０分間保持し、そしてその後、攪拌を停止し、そして反応混合物を周囲温度に冷却する。
反応生成物を反応混合物から取り出し、そして反応副生成物を分離する。ｐＨ値が４の塩酸水溶液を使用して得られた一次タンタル粉末を洗浄し且つ精製し、そしてその後、一次タンタル粉末を、脱イオン水を用いて洗浄しそして乾燥する。
一次タンタル粉末の分析データを以下に示す：
比表面積（ＢＥＴ、窒素ガス吸着）：３．８５ｍ２／ｇ
酸素：                            １．２７％
窒素：                            ４００ｐｐｍ
カリウム：                        ４２ｐｐｍ
ナトリウム：                      ＜２ｐｐｍ
カルシウム：                      ＜１ｐｐｍ
マグネシウム：                    ＜１ｐｐｍ
【００４１】
段階２）
段階１）で得られた一次タンタル粉末を、接着剤として脱イオン水を使用して予備凝集化処理に供する。予備凝集化タンタル粉末をるつぼ内に充填し、そしてその後、その充填したるつぼを真空熱処理炉内に配置して、４ステージの凝集化処置を行う、即ち、炉を真空にし、そして温度を８００℃に上昇させ、そしてその後、その温度を１時間保持し；更に、温度を１０００℃に上昇させ、そしてその温度を１時間保持し；更に、温度を１０５０℃に上昇させ、そしてその温度を３０分間保持し；そして更に、温度を１１２０℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を用いて篩にかける。
【００４２】
段階３）
段階２）で得られたタンタル粉末に、タンタル粉末の質量をベースとして３．８％の量でマグネシウムの小片、及びリン酸二水素アンモニウム（タンタル粉末の質量をベースとして当量のリンは１５０ｐｐｍである）を添加し、そしてそれらを均一に混合する。その後、混合物を、カバーを有するるつぼ中に配置する。この後、るつぼを、アルゴン保護反応器内に配置し、そして温度が８４０℃に到達した後、その温度を２時間保持する。反応器を１８０℃に冷却し、そして温度が一定になった後、窒素ガスをそれに供給し、反応器内の圧力を０．１８ＭＰａにする。この温度を１８０℃±５℃に制御し、そして８時間保持する。この温度保持の後、反応器を周囲温度に冷却し、空気を断続的に供給して、不動態化処理を行い、そしてその後、得られたタンタル粉末を取り出す。
【００４３】
段階４）
段階３）で得られたタンタル粉末に、１０％の硝酸及び０．５％の過酸化水素の混合水溶液を添加して、タンタル粉末を２時間、攪拌しながら洗浄し、残留するマグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を用いて篩にかけて、タンタル粉末生成物を得る。
実施例６
【００４４】
段階１）
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを秤量し、そして混合し、そしてその後、得られた混合物を反応器内に充填する。続いて、反応器を加熱炉内で加熱し、そして温度が８３０℃に上昇した後、混合物を攪拌し且つその温度を３０分間保持する。その後、３ｋｇのフルオロタンタル酸カリウム、２５０ｇのヨウ化カリウム、５０ｇの硫酸カリウム及び０．５ｇのリン酸二水素アンモニウムからなる混合物を上記反応混合物に添加する。反応温度が８３０℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８５０℃に再び上昇した後、対応する化学量論比の金属ナトリウムを添加する。この添加手順を１１回繰返す。反応完了後、反応混合物を８２０℃の温度で１０分間保持し、そしてその後、攪拌を停止し、そして反応混合物を周囲温度に冷却する。
【００４５】
反応生成物を反応混合物から取り出し、そして反応副生成物を分離する。ｐＨ値が４の塩酸水溶液を使用して、得られた一次タンタル粉末を洗浄し且つ精製し、そしてその後、一次タンタル粉末を、脱イオン水を用いて洗浄しそして乾燥する。
一次タンタル粉末の分析データを以下に示す：
比表面積（ＢＥＴ、窒素ガス吸着）：４．０２ｍ２／ｇ
酸素：                            １．３２％
窒素：                            ４２０ｐｐｍ
カリウム：                        ３９ｐｐｍ
ナトリウム：                      ＜２ｐｐｍ
カルシウム：                      ＜１ｐｐｍ
マグネシウム：                    ＜１ｐｐｍ
【００４６】
段階２）
段階１）で得られた一次タンタル粉末を、接着剤として脱イオン水を使用して予備凝集化処理に供する。予備凝集化タンタル粉末をるつぼ内に充填し、そしてその後、その充填したるつぼを真空熱処理炉内に配置して、４ステージの凝集化処置を行う、即ち、炉を真空にし、そして温度を８００℃に上昇させ、そしてその後、その温度を１時間保持し；更に、温度を１０００℃に上昇させ、そしてその温度を１時間保持し；更に、温度を１０５０℃に上昇させ、そしてその温度を３０分間保持し；そして更に、その温度を１１２０℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を用いて篩にかける。
【００４７】
段階３）
段階２）で得られたタンタル粉末に、タンタル粉末の質量をベースとして３．８％の量でマグネシウムの小片、及びリン酸二水素アンモニウム（リン当量はタンタル粉末の質量をベースとして１２０ｐｐｍである）を添加し、そしてそれらを均一に混合する。その後、混合物を、カバーを有するるつぼ中に配置する。この後、るつぼを、アルゴン保護反応器内に配置し、そして温度が８４０℃に到達した後、その温度を２時間保持する。反応器を１８０℃に冷却し、そして温度が一定になった後、窒素ガスをそれに供給し、反応器内の圧力を０．１８ＭＰａにする。この温度を１８０℃±５℃に制御し、そして８時間保持する。この温度保持の後、反応器を周囲温度に冷却し、空気を断続的に供給して、不動態化処理を行い、そしてその後、得られたタンタル粉末を取り出す。
【００４８】
段階４）
段階３）で得られたタンタル粉末に、１０％の硝酸及び０．５％の過酸化水素の混合水溶液を添加して、タンタル粉末を２時間、攪拌しながら洗浄し、残留するマグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、溶液の電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を用いて篩にかけて、タンタル粉末生成物を得る。
実施例７
【００４９】
段階１）
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを秤量し、そして混合し、そしてその後、得られた混合物を反応器内に充填する。続いて、反応器を加熱炉内で加熱し、そして温度が８００℃に上昇した後、混合物を攪拌し且つその温度を３０分間保持する。その後、２．５ｋｇのフルオロタンタル酸カリウム、２５０ｇのヨウ化カリウム及び５０ｇの硫酸カリウム（Ｋ２ＳＯ４）からなる混合物を上記反応混合物に添加する。反応温度が８００℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８００℃に再び上昇した後、対応する化学量論比の金属ナトリウムを添加する。この添加手順を９回繰返す。反応完了後、反応混合物を８００℃の温度で１０分間保持し、そしてその後、攪拌を停止し、そして反応混合物を周囲温度に冷却する。
【００５０】
反応生成物を反応混合物から取り出し、そして反応副生成物を分離する。ｐＨ値が５の塩酸水溶液を使用して、得られた一次タンタル粉末を洗浄し且つ精製し、そしてその後、一次タンタル粉末を、脱イオン水を用いて洗浄しそして乾燥する。
一次タンタル粉末の分析データを以下に示す：
比表面積（ＢＥＴ、窒素ガス吸着）：４．３２ｍ２／ｇ
酸素：                            １．３５％
窒素：                            ４５０ｐｐｍ
カリウム：                        ４０ｐｐｍ
ナトリウム：                      ＜２ｐｐｍ
カルシウム：                      ＜１ｐｐｍ
マグネシウム：                    ＜１ｐｐｍ
【００５１】
段階２）
段階１）で得られた一次タンタル粉末を、接着剤として脱イオン水を使用して予備凝集化処理に供する。予備凝集化タンタル粉末をるつぼ内に充填し、そしてその後、その充填したるつぼを真空熱処理炉内に配置して、４ステージの凝集化処置を行う、即ち、炉を真空にし、そして温度を８００℃に上昇させ、そしてその後、その温度を１時間保持し；更に、温度を１０００℃に上昇させ、そしてその温度を１時間保持し；更に、温度を１０５０℃に上昇させ、そしてその温度を３０分間保持し；そして更に、温度を１１００℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を用いて篩にかける。
【００５２】
段階３）
段階２）で得られたタンタル粉末に、タンタル粉末の質量をベースとして３．８％の量でマグネシウムの小片、及びリン酸二水素アンモニウム（リン当量はタンタル粉末の質量をベースとして１８０ｐｐｍである）を添加し、そしてそれらを均一に混合する。その後、混合物を、カバーを有するるつぼ中に配置する。この後、るつぼを、アルゴン保護反応器内に配置し、そして温度が８２０℃に到達した後、その温度を２時間保持する。反応器を１５０℃に冷却し、そして温度が一定になった後、窒素ガスをそれに供給し、反応器内の圧力を０．１８ＭＰａにする。この温度を１８０℃±５℃に制御し、そして８時間保持する。この温度保持の後、反応器を周囲温度に冷却し、空気を断続的に供給して、不動態化処理を行い、そしてその後、得られたタンタル粉末を取り出す。
【００５３】
段階４）
段階３）で得られたタンタル粉末に、１０％の硝酸及び０．５％の過酸化水素の混合水溶液を添加して、タンタル粉末を２時間、攪拌しながら洗浄し、残留するマグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を用いて篩にかけて、タンタル粉末生成物を得る。
実施例８
【００５４】
段階１）
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを秤量し、そして混合し、そしてその後、得られた混合物を反応器内に充填する。続いて、反応器を加熱炉内で加熱し、そして温度が８００℃に上昇した後、混合物を攪拌し且つ温度を３０分間保持する。その後、２．５ｋｇのフルオロタンタル酸カリウム、２５０ｇのヨウ化カリウム、５０ｇの硫酸カリウム（Ｋ２ＳＯ４）及び０．５ｇのリン酸二水素アンモニウムからなる混合物を上記反応混合物に添加する。反応温度が８００℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８００℃に再び上昇した後、対応する化学量論比の金属ナトリウムを添加する。この添加手順を９回繰返す。反応完了後、反応混合物を８００℃の温度で１０分間保持し、そしてその後、攪拌を停止し、そして反応混合物を周囲温度に冷却する。
【００５５】
反応生成物を反応混合物から取り出し、そして反応副生成物を分離する。ｐＨ値が５の塩酸水溶液を使用して、得られた一次タンタル粉末を洗浄し且つ精製し、そしてその後、一次タンタル粉末を、脱イオン水を用いて洗浄しそして乾燥する。
一次タンタル粉末の分析データを以下に示す：
比表面積（ＢＥＴ、窒素ガス吸着）：４．４８ｍ２／ｇ
酸素：                            １．３７％
窒素：                            ４７０ｐｐｍ
カリウム：                        ４５ｐｐｍ
ナトリウム：                      ＜２ｐｐｍ
カルシウム：                      ＜１ｐｐｍ
マグネシウム：                    ＜１ｐｐｍ
【００５６】
段階２）
段階１）で得られた一次タンタル粉末を、接着剤として脱イオン水を使用して、予備凝集化処理に供する。予備凝集化タンタル粉末をるつぼ内に充填し、そしてその後、その充填したるつぼを真空熱処理炉内に配置して、４ステージの凝集化処置を行う、即ち、炉を真空にし、そして温度を８００℃に上昇させ、そしてその後、その温度を１時間保持し；更に、温度を１０００℃に上昇させ、そしてその温度を１時間保持し；更に、温度を１０５０℃に上昇させ、そしてその温度を３０分間保持し；そして更に、温度を１１００℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を用いて篩にかける。
【００５７】
段階３）
段階２）で得られたタンタル粉末に、タンタル粉末の質量をベースとして３．５％の量でマグネシウムの小片、及びリン酸二水素アンモニウム（リン当量はタンタル粉末の質量をベースとして１４０ｐｐｍである）を添加し、そしてそれらを均一に混合する。その後、混合物を、カバーを有するるつぼ中に配置する。この後、るつぼを、アルゴン保護反応器内に配置し、そして温度が８４０℃に到達した後、その温度を２時間保持する。反応器を１８０℃に冷却し、そして温度が一定になった後、窒素ガスをそれに供給し、反応器内の圧力を０．１８ＭＰａにする。この温度を１８０℃±５℃に制御し、そして８時間保持する。この温度保持の後、反応器を周囲温度に冷却し、空気を断続的に供給して、不動態化処理を行い、そしてその後、得られたタンタル粉末を取り出す。
【００５８】
段階４）
段階３）で得られたタンタル粉末に、１０％の硝酸及び０．５％の過酸化水素の混合水溶液を添加して、タンタル粉末を２時間、攪拌しながら洗浄し、残留するマグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を用いて篩にかけて、タンタル粉末生成物を得る。
実施例９
【００５９】
段階１）
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを秤量し、そして混合し、そしてその後、得られた混合物を反応器内に充填する。続いて、反応器を加熱炉内で加熱し、そして温度が８５０℃に上昇した後、混合物を攪拌し且つ温度を３０分間保持する。その後、５ｋｇのフルオロタンタル酸カリウム、２５０ｇのヨウ化カリウム及び５００ｇの硫酸カリウム（Ｋ２ＳＯ４）からなる混合物を上記反応混合物に添加する。反応温度が８３０℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８５０℃に再び上昇した後、対応する化学量論比の金属ナトリウムを添加する。この添加手順を９回繰返す。反応完了後、反応混合物を８３０℃の温度で１０分間保持し、そしてその後、攪拌を停止し、そして反応混合物を周囲温度に冷却する。
【００６０】
反応生成物を反応混合物から取り出し、そして反応副生成物を分離する。ｐＨ値が３の塩酸水溶液を使用して、得られた一次タンタル粉末を洗浄し且つ精製し、そしてその後、一次タンタル粉末を、脱イオン水を用いて洗浄しそして乾燥する。
一次タンタル粉末の分析データを以下に示す：
比表面積（ＢＥＴ、窒素ガス吸着）：３．０２ｍ２／ｇ
酸素：                            １．０５％
窒素：                            ３１０ｐｐｍ
カリウム：                        ３０ｐｐｍ
ナトリウム：                      ＜２ｐｐｍ
カルシウム：                      ＜１ｐｐｍ
マグネシウム：                    ＜１ｐｐｍ
【００６１】
段階２）
段階１）で得られた一次タンタル粉末を、接着剤として脱イオン水を使用して、予備凝集化処理に供する。予備凝集化タンタル粉末をるつぼ内に充填し、そしてその後、その充填したるつぼを真空熱処理炉内に配置して、３ステージの凝集化処置を行う、即ち、炉を真空にし、そして温度を８００℃に上昇させ、そしてその後、その温度を１時間保持し；更に、温度を１０５０℃に上昇させ、そしてその温度を３０分間保持し；そして更に、温度を１１８０℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を用いて篩にかける。
【００６２】
段階３）
段階２）で得られたタンタル粉末に、タンタル粉末の質量をベースとして３．０％の量でマグネシウムの小片、及びリン酸二水素アンモニウム（リン当量はタンタル粉末の質量をベースとして１２０ｐｐｍである）を添加し、そしてそれらを均一に混合する。その後、混合物を、カバーを有するるつぼ中に配置する。この後、るつぼを、アルゴン保護反応器内に配置し、そして温度が８４０℃に到達した後、その温度を２時間保持する。反応器を１８０℃に冷却し、そして温度が一定になった後、窒素ガスをそれに供給し、反応器内の圧力を０．１５ＭＰａにする。この温度を１８０℃±５℃に制御し、そして８時間保持する。この温度保持の後、反応器を周囲温度に冷却し、空気を断続的に供給して、不動態化処理を行い、そしてその後、得られたタンタル粉末を取り出す。
【００６３】
段階４）
段階３）で得られたタンタル粉末に、１０％の硝酸及び０．５％の過酸化水素の混合水溶液を添加して、タンタル粉末を２時間、攪拌しながら洗浄し、残留するマグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を介して通過させ、タンタル粉末生成物を得る。
実施例１０
【００６４】
段階１）
反応器を真空にし、そしてその後、Ａｒを供給して、その中の空気と入れ替える。この後、１００ｋｇの塩化カリウム（ＫＣｌ）、１００ｋｇのフッ化カリウム（ＫＦ）及びＦＳＳＳ粒度が≦０．５μｍの微細なタンタル粉末１ｋｇを秤量し、そして混合し、そしてその後、得られた混合物を反応器内に充填する。続いて、反応器を加熱炉内で加熱し、そして温度が８５０℃に上昇した後、混合物を攪拌し且つその温度を３０分間保持する。その後、５ｋｇのフルオロタンタル酸カリウム、２５０ｇのヨウ化カリウム、５００ｇの硫酸カリウム（Ｋ２ＳＯ４）及び０．４ｇのリン酸二水素アンモニウムからなる混合物を上記反応混合物に添加する。反応温度が８５０℃に再び上昇すると、化学反応：Ｋ２ＴａＦ７＋５Ｎａ＝Ｔａ＋５ＮａＦ＋２ＫＦに従う計算により、化学量論比における金属ナトリウムを添加し、この後、同じ割合量の上記混合原料を更に添加し、そして温度が８５０℃に再び上昇した後、対応する化学量論比の金属ナトリウムを添加する。この添加手順を９回繰返す。反応完了後、反応混合物を８３０℃の温度で１０分間保持し、そしてその後、攪拌を停止し、そして反応混合物を周囲温度に冷却する。
【００６５】
反応生成物を反応混合物から取り出し、そして反応副生成物を分離する。ｐＨ値が３の塩酸水溶液を使用して、得られた一次タンタル粉末を洗浄し且つ精製し、そしてその後、一次タンタル粉末を、脱イオン水を用いて洗浄しそして乾燥する。
一次タンタル粉末の分析データを以下に示す：
比表面積（ＢＥＴ、窒素ガス吸着）：３．２４ｍ２／ｇ
酸素：                            １．１２％
窒素：                            ３５０ｐｐｍ
カリウム：                        ３５ｐｐｍ
ナトリウム：                      ＜２ｐｐｍ
カルシウム：                      ＜１ｐｐｍ
マグネシウム：                    ＜１ｐｐｍ
【００６６】
段階２）
段階１）で得られた一次タンタル粉末を、接着剤として脱イオン水を使用して、予備凝集化処理に供する。予備凝集化タンタル粉末をるつぼ内に充填し、そしてその後、その充填したるつぼを真空熱処理炉内に配置して、３ステージの凝集化処置を行う、即ち、炉を真空にし、そして温度を８００℃に上昇させ、そしてその後、その温度を１時間保持し；更に、温度を１０５０℃に上昇させ、そしてその温度を３０分間保持し；そして更に、温度を１１８０℃に上昇させ、そしてその温度を２０分間保持する。凝集化が完了した後、タンタル粉末を周囲温度に冷却する。その後、タンタル粉末を反応器から取り出し、そしてそれを粉砕し、そして６０−メッシュの篩を介して通過させる。
【００６７】
段階３）
段階２）で得られたタンタル粉末に、タンタル粉末の質量をベースとして３．０％の量でマグネシウムの小片、及びリン酸二水素アンモニウム（リン当量はタンタル粉末の質量をベースとして８０ｐｐｍである）を添加し、そしてそれらを均一に混合する。その後、混合物を、カバーを有するるつぼ中に配置する。この後、るつぼを、アルゴン保護反応器内に配置し、そして温度が８４０℃に到達した後、その温度を２時間保持する。反応器を１８０℃に冷却し、そして温度が一定になった後、窒素ガスをそれに供給し、反応器内の圧力を０．１５ＭＰａにする。この温度を１８０℃±５℃に制御し、そして８時間保持する。この温度保持の後、反応器を周囲温度に冷却し、空気を断続的に供給して、不動態化処理を行い、そしてその後、得られたタンタル粉末を取り出す。
【００６８】
段階４）
段階３）で得られたタンタル粉末に、１０％の硝酸及び０．５％の過酸化水素の混合水溶液を添加して、タンタル粉末を２時間、攪拌しながら洗浄し、残留するマグネシウム及び酸化マグネシウムの反応副生成物を除去する。その後、酸性溶液をデカントして除去し、そして続いて、脱イオン水をこれに添加する。この溶液を１分間攪拌した後、それを５分間静置し、そしてその後、微細なタンタル粉末を含有する上澄み水溶液を除去する。この操作を、電気伝導率が＜５０μｓ／ｃｍになるまで繰り返す。その後、タンタル粉末をフィルタータンクに移し、そしてそれを、電気伝導率が５μｓ／ｃｍ未満になるまで、脱イオン水を用いて洗浄する。続いて、タンタル粉末をろ過し、乾燥し、そして８０−メッシュの篩を用いて篩にかけて、タンタル粉末生成物を得る。
【００６９】
実施例１から１０で得られた最終的なタンタル粉末を測定し、その中の測定した化学的不純物を表１に示し、そして、対応する物性を表２に示す。
実施例１から１０で得られた最終的なタンタル粉末を、圧縮、焼結、及び電圧を印加して、焼結アノードを得、そして焼結アノードの比キャパシタンス及び残留電流を測定する。アノードを製造する条件及び測定した電気的特性を表３に示す。
【表１】
0006561074.tif 000002
【表２】
0006561074.tif 000003
【００７０】
粒度分布を、クルトレーザー粒度分布装置ＬＳ２３０によって測定する。
【表３】
0006561074.tif 000004